(57)【要約】【課題】熱により高濃度で発色し、かつ経時による退色が少ない感熱性発色組成物を提供すること、及び、赤外線露光により高濃度で発色し、かつ経時による退色が少ない赤外線感光性発色組成物を提供すること。【解決手段】（成分Ａ）式（Ａ−１）で表される化合物、（成分Ｂ）式（Ｂ−１）で表される化合物又はアニリン化合物、及び、（成分Ｃ）バインダーポリマー、を含有することを特徴とする感熱性発色組成物。（成分Ａ）式（Ａ−１）で表される化合物、（成分Ｂ）式（Ｂ−１）で表される化合物又はアニリン化合物、（成分Ｃ）バインダーポリマー、及び、（成分Ｄ）赤外線吸収剤、を含有することを特徴とする赤外線感光性発色組成物。2015171790.tif 000035【選択図】なし【特許請求の範囲】
【請求項１】
（成分Ａ）式（Ａ−１）で表される化合物、
（成分Ｂ）式（Ｂ−１）で表される化合物又はアニリン化合物、及び、
（成分Ｃ）バインダーポリマー、を含有することを特徴とする
感熱性発色組成物。
【化１】
2015171790.tif 000027
式中、Ｒ１〜Ｒ３はそれぞれ独立に、水素原子又は１価の有機基を表し、Ｒ１及びＲ２、又は、Ｒ２及びＲ３の組み合わせでこれらの基が連結して環を形成してもよく、Ｒ１及びＲ２、又は、Ｒ２及びＲ３の組み合わせの少なくとも一方は連結して環を形成しており、Ｒ４はアルキル基を表し、Ｒ５はそれぞれ独立に、アルキル基、ハロゲン原子、ＯＲ６、ＮＲ７Ｒ８又はＳＲ９を表し、ｎは０〜４の整数を表し、隣り合う２個のＲ５が連結して環を形成してもよく、Ｑ１は、酸素原子、ＮＲ１０、硫黄原子又はジアルキルメチレン基を表し、Ｒ６〜Ｒ１０はそれぞれ独立に、水素原子、アルキル基又はアリール基を表す。
【請求項２】
成分Ａが、式（Ａ−２）又は式（Ａ−３）で表される化合物である、請求項１に記載の感熱性発色組成物。
【化２】
2015171790.tif 000028
式中、Ｒ１１はアルキル基を表し、Ｒ１２及びＲ１３はそれぞれ独立に、アルキル基、ハロゲン原子、シアノ基、ＯＲ１４、ＮＲ１５Ｒ１６又はＳＲ１７を表し、ｘは０〜４の整数を表し、ｙは０〜５の整数を表し、Ｒ１２及びＲ１３は隣り合う２個の基同士が連結して環を形成してもよく、Ｑ２は酸素原子、ＮＲ１８、硫黄原子又はジアルキルメチレン基を表し、Ｒ１４〜Ｒ１８はそれぞれ独立に、水素原子、アルキル基又はアリール基を表す。
【請求項３】
成分Ａが、前記式（Ａ−２）で表される化合物であり、かつＱ２がジアルキルメチレン基である、請求項２に記載の感熱性発色組成物。
【請求項４】
成分Ｂが、前記式（Ｂ−１）で表される化合物である、請求項１〜３のいずれか１項に記載の感熱性発色組成物。
【請求項５】
成分Ｂが、式（Ｂ−２）で表される化合物である、請求項１〜４のいずれか１項に記載の感熱性発色組成物。
【化３】
2015171790.tif 000029
式中、Ｒ１９はアルキル基を表し、Ｒ２０はそれぞれ独立に、アルキル基、ハロゲン原子、シアノ基、ＯＲ２１、ＮＲ２２Ｒ２３又はＳＲ２４を表し、ｚは０〜４の整数を表し、隣り合う２個のＲ２０が連結して環を形成してもよく、Ｒ２１〜Ｒ２４はそれぞれ独立に、水素原子、アルキル基又はアリール基を表す。
【請求項６】
前記アニリン化合物が、式（Ｂ−３）で表される化合物である、請求項１〜３のいずれか１項に記載の感熱性発色組成物。
【化４】
2015171790.tif 000030
式中、Ｒａ１及びＲａ２はそれぞれ独立に、アルキル基を表し、Ｒａ３〜Ｒａ７はそれぞれ独立に、水素原子、ハロゲン原子、アルキル基、アリール基、ヒドロキシ基又はアルコキシ基を表し、Ｒａ３、Ｒａ５及びＲａ７のうち少なくとも１つは水素原子である。
【請求項７】
（成分Ａ）式（Ａ−１）で表される化合物、
（成分Ｂ）式（Ｂ−１）で表される化合物又はアニリン化合物、
（成分Ｃ）バインダーポリマー、及び、
（成分Ｄ）赤外線吸収剤、を含有することを特徴とする
赤外線感光性発色組成物。
【化５】
2015171790.tif 000031
式中、Ｒ１〜Ｒ３はそれぞれ独立に、水素原子又は１価の有機基を表し、Ｒ１及びＲ２、又は、Ｒ２及びＲ３の組み合わせでこれらの基が連結して環を形成してもよく、Ｒ１及びＲ２、又は、Ｒ２及びＲ３の組み合わせの少なくとも一方は連結して環を形成しており、Ｒ４はアルキル基を表し、Ｒ５はそれぞれ独立に、アルキル基、ハロゲン原子、ＯＲ６、ＮＲ７Ｒ８又はＳＲ９を表し、ｎは０〜４の整数を表し、隣り合う２個のＲ５が連結して環を形成してもよく、Ｑ１は、酸素原子、ＮＲ１０、硫黄原子又はジアルキルメチレン基を表し、Ｒ６〜Ｒ１０はそれぞれ独立に、水素原子、アルキル基又はアリール基を表す。
【請求項８】
成分Ａが、式（Ａ−２）又は式（Ａ−３）で表される化合物である、請求項７に記載の赤外線感光性発色組成物。
【化６】
2015171790.tif 000032
式中、Ｒ１１はアルキル基を表し、Ｒ１２及びＲ１３はそれぞれ独立に、アルキル基、ハロゲン原子、シアノ基、ＯＲ１４、ＮＲ１５Ｒ１６又はＳＲ１７を表し、ｘは０〜４の整数を表し、ｙは０〜５の整数を表し、Ｒ１２及びＲ１３は隣り合う２個の基同士が連結して環を形成してもよく、Ｑ２は酸素原子、ＮＲ１８、硫黄原子又はジアルキルメチレン基を表し、Ｒ１４〜Ｒ１８はそれぞれ独立に、水素原子、アルキル基又はアリール基を表す。
【請求項９】
成分Ａが、前記式（Ａ−２）で表される化合物であり、かつＱ２がジアルキルメチレン基である、請求項８に記載の赤外線感光性発色組成物。
【請求項１０】
成分Ｂが、前記式（Ｂ−１）で表される化合物である、請求項７〜９のいずれか１項に記載の赤外線感光性発色組成物。
【請求項１１】
成分Ｂが、式（Ｂ−２）で表される化合物である、請求項７〜１０のいずれか１項に記載の赤外線感光性発色組成物。
【化７】
2015171790.tif 000033
式中、Ｒ１９はアルキル基を表し、Ｒ２０はそれぞれ独立に、アルキル基、ハロゲン原子、シアノ基、ＯＲ２１、ＮＲ２２Ｒ２３又はＳＲ２４を表し、ｚは０〜４の整数を表し、隣り合う２個のＲ２０が連結して環を形成してもよく、Ｒ２１〜Ｒ２４はそれぞれ独立に、水素原子、アルキル基又はアリール基を表す。
【請求項１２】
前記アニリン化合物が、式（Ｂ−３）で表される化合物である、請求項７〜９のいずれか１項に記載の赤外線感光性発色組成物。
【化８】
2015171790.tif 000034
式中、Ｒａ１及びＲａ２はそれぞれ独立に、アルキル基を表し、Ｒａ３〜Ｒａ７はそれぞれ独立に、水素原子、ハロゲン原子、アルキル基、アリール基、ヒドロキシ基又はアルコキシ基を表し、Ｒａ３、Ｒａ５及びＲａ７のうち少なくとも１つは水素原子である。
【発明の詳細な説明】
【技術分野】
【０００１】
本発明は、感熱性発色組成物、及び、赤外線感光性発色組成物に関する。
【背景技術】
【０００２】
支持体上に感熱発色層を設けた、いわゆる感熱記録材料では、熱による発色のオン／オフを付与するために、サーモクロミック材料を用いたり、ロイコ色素と顕色剤のどちらか一方又は両方を、固体分散又はマイクロカプセル中に内在させることで、互いに出会えない環境に隔離することで感熱性を実現している。
従来のサーモクロミック材料としては、特許文献１に記載されているものが知られている。また、従来の感熱記録媒体としては、特許文献２に記載されているものが知られている。
【先行技術文献】
【特許文献】
【０００３】
【特許文献１】特開平７−１６５７６２号公報
【特許文献２】特開２０１４−７５１号公報
【発明の開示】
【発明が解決しようとする課題】
【０００４】
本発明者が検討を行った結果、特許文献１に記載されているような、従来のサーモクロミック化合物では、その可逆性という特性から経時による退色が問題となることを本発明者は見いだした。
また、特許文献２に記載されているような、ロイコ色素と顕色剤との組み合わせにおける固体分散やマイクロカプセルでは、分散させるために溶媒として水を用いるため、利用可能な素材が水溶性化合物に限定され、汎用性に問題があった。
【０００５】
本発明が解決しようとする課題は、熱により高濃度で発色し、かつ経時による退色が少ない感熱性発色組成物を提供することである。
本発明が解決しようとする他の課題は、赤外線露光により高濃度で発色し、かつ経時による退色が少ない赤外線感光性発色組成物を提供することである。
【課題を解決するための手段】
【０００６】
上記課題は、下記＜１＞又は＜７＞に記載の手段により達成された。好ましい実施態様である＜２＞〜＜６＞及び＜８＞〜＜１２＞と共に以下に示す。
＜１＞（成分Ａ）式（Ａ−１）で表される化合物、（成分Ｂ）式（Ｂ−１）で表される化合物又はアニリン化合物、及び、（成分Ｃ）バインダーポリマー、を含有することを特徴とする感熱性発色組成物、
【０００７】
【化１】
2015171790.tif 000002
【０００８】
式中、Ｒ１〜Ｒ３はそれぞれ独立に、水素原子又は１価の有機基を表し、Ｒ１及びＲ２、又は、Ｒ２及びＲ３の組み合わせでこれらの基が連結して環を形成してもよく、Ｒ１及びＲ２、又は、Ｒ２及びＲ３の組み合わせの少なくとも一方は連結して環を形成しており、Ｒ４はアルキル基を表し、Ｒ５はそれぞれ独立に、アルキル基、ハロゲン原子、ＯＲ６、ＮＲ７Ｒ８又はＳＲ９を表し、ｎは０〜４の整数を表し、隣り合う２個のＲ５が連結して環を形成してもよく、Ｑ１は、酸素原子、ＮＲ１０、硫黄原子又はジアルキルメチレン基を表し、Ｒ６〜Ｒ１０はそれぞれ独立に、水素原子、アルキル基又はアリール基を表す。
【０００９】
＜２＞成分Ａが、式（Ａ−２）又は式（Ａ−３）で表される化合物である、＜１＞に記載の感熱性発色組成物、
【００１０】
【化２】
2015171790.tif 000003
【００１１】
式中、Ｒ１１はアルキル基を表し、Ｒ１２及びＲ１３はそれぞれ独立に、アルキル基、ハロゲン原子、シアノ基、ＯＲ１４、ＮＲ１５Ｒ１６又はＳＲ１７を表し、ｘは０〜４の整数を表し、ｙは０〜５の整数を表し、Ｒ１２及びＲ１３は隣り合う２個の基同士が連結して環を形成してもよく、Ｑ２は酸素原子、ＮＲ１８、硫黄原子又はジアルキルメチレン基を表し、Ｒ１４〜Ｒ１８はそれぞれ独立に、水素原子、アルキル基又はアリール基を表す。
【００１２】
＜３＞成分Ａが、上記式（Ａ−２）で表される化合物であり、かつＱ２がジアルキルメチレン基である、＜２＞に記載の感熱性発色組成物、
＜４＞成分Ｂが、上記式（Ｂ−１）で表される化合物である、＜１＞〜＜３＞のいずれか１つに記載の感熱性発色組成物、
＜５＞成分Ｂが、式（Ｂ−２）で表される化合物である、＜１＞〜＜４＞のいずれか１つに記載の感熱性発色組成物、
【００１３】
【化３】
2015171790.tif 000004
【００１４】
式中、Ｒ１９はアルキル基を表し、Ｒ２０はそれぞれ独立に、アルキル基、ハロゲン原子、シアノ基、ＯＲ２１、ＮＲ２２Ｒ２３又はＳＲ２４を表し、ｚは０〜４の整数を表し、隣り合う２個のＲ２０が連結して環を形成してもよく、Ｒ２１〜Ｒ２４はそれぞれ独立に、水素原子、アルキル基又はアリール基を表す。
【００１５】
＜６＞上記アニリン化合物が、式（Ｂ−３）で表される化合物である、＜１＞〜＜３＞のいずれか１つに記載の感熱性発色組成物、
【００１６】
【化４】
2015171790.tif 000005
【００１７】
式中、Ｒａ１及びＲａ２はそれぞれ独立に、アルキル基を表し、Ｒａ３〜Ｒａ７はそれぞれ独立に、水素原子、ハロゲン原子、アルキル基、アリール基、ヒドロキシ基又はアルコキシ基を表し、Ｒａ３、Ｒａ５及びＲａ７のうち少なくとも１つは水素原子である。
【００１８】
＜７＞（成分Ａ）式（Ａ−１）で表される化合物、（成分Ｂ）式（Ｂ−１）で表される化合物又はアニリン化合物、（成分Ｃ）バインダーポリマー、及び、（成分Ｄ）赤外線吸収剤、を含有することを特徴とする赤外線感光性発色組成物、
【００１９】
【化５】
2015171790.tif 000006
【００２０】
式中、Ｒ１〜Ｒ３はそれぞれ独立に、水素原子又は１価の有機基を表し、Ｒ１及びＲ２、又は、Ｒ２及びＲ３の組み合わせでこれらの基が連結して環を形成してもよく、Ｒ１及びＲ２、又は、Ｒ２及びＲ３の組み合わせの少なくとも一方は連結して環を形成しており、Ｒ４はアルキル基を表し、Ｒ５はそれぞれ独立に、アルキル基、ハロゲン原子、ＯＲ６、ＮＲ７Ｒ８又はＳＲ９を表し、ｎは０〜４の整数を表し、隣り合う２個のＲ５が連結して環を形成してもよく、Ｑ１は、酸素原子、ＮＲ１０、硫黄原子又はジアルキルメチレン基を表し、Ｒ６〜Ｒ１０はそれぞれ独立に、水素原子、アルキル基又はアリール基を表す。
【００２１】
＜８＞成分Ａが、式（Ａ−２）又は式（Ａ−３）で表される化合物である、＜７＞に記載の赤外線感光性発色組成物、
【００２２】
【化６】
2015171790.tif 000007
【００２３】
式中、Ｒ１１はアルキル基を表し、Ｒ１２及びＲ１３はそれぞれ独立に、アルキル基、ハロゲン原子、シアノ基、ＯＲ１４、ＮＲ１５Ｒ１６又はＳＲ１７を表し、ｘは０〜４の整数を表し、ｙは０〜５の整数を表し、Ｒ１２及びＲ１３は隣り合う２個の基同士が連結して環を形成してもよく、Ｑ２は酸素原子、ＮＲ１８、硫黄原子又はジアルキルメチレン基を表し、Ｒ１４〜Ｒ１８はそれぞれ独立に、水素原子、アルキル基又はアリール基を表す。
【００２４】
＜９＞成分Ａが、上記式（Ａ−２）で表される化合物であり、かつＱ２がジアルキルメチレン基である、＜８＞に記載の赤外線感光性発色組成物、
＜１０＞成分Ｂが、上記式（Ｂ−１）で表される化合物である、＜７＞〜＜９＞のいずれか１つに記載の赤外線感光性発色組成物、
＜１１＞成分Ｂが、式（Ｂ−２）で表される化合物である、＜７＞〜＜１０＞のいずれか１つに記載の赤外線感光性発色組成物、
【００２５】
【化７】
2015171790.tif 000008
【００２６】
式中、Ｒ１９はアルキル基を表し、Ｒ２０はそれぞれ独立に、アルキル基、ハロゲン原子、シアノ基、ＯＲ２１、ＮＲ２２Ｒ２３又はＳＲ２４を表し、ｚは０〜４の整数を表し、隣り合う２個のＲ２０が連結して環を形成してもよく、Ｒ２１〜Ｒ２４はそれぞれ独立に、水素原子、アルキル基又はアリール基を表す。
【００２７】
＜１２＞上記アニリン化合物が、式（Ｂ−３）で表される化合物である、＜７＞〜＜９＞のいずれか１つに記載の赤外線感光性発色組成物。
【００２８】
【化８】
2015171790.tif 000009
【００２９】
式中、Ｒａ１及びＲａ２はそれぞれ独立に、アルキル基を表し、Ｒａ３〜Ｒａ７はそれぞれ独立に、水素原子、ハロゲン原子、アルキル基、アリール基、ヒドロキシ基又はアルコキシ基を表し、Ｒａ３、Ｒａ５及びＲａ７のうち少なくとも１つは水素原子である。
【発明の効果】
【００３０】
本発明によれば、熱により高濃度で発色し、かつ経時による退色が少ない感熱性発色組成物を提供することができた。
また、本発明によれば、赤外線露光により高濃度で発色し、かつ経時による退色が少ない赤外線感光性発色組成物を提供することができた。
【発明を実施するための形態】
【００３１】
以下、本発明について詳細に説明する。
なお、本明細書中、「ｘｘ〜ｙｙ」の記載は、ｘｘ及びｙｙを含む数値範囲を表す。また、「（成分Ａ）式（Ａ−１）で表される化合物」等を単に「成分Ａ」等ともいう。
「（メタ）アクリレート」等は、「アクリレート及び／又はメタクリレート」等と同義であり、以下同様とする。
また、本発明において、「質量％」と「重量％」とは同義であり、「質量部」と「重量部」とは同義である。
本明細書において、式で表される化合物における基の表記に関して、置換あるいは無置換を記していない場合、当該基が更に置換基を有することが可能な場合には、他に特に規定がない限り、無置換の基のみならず置換基を有する基も包含する。例えば、式において、「Ｒはアルキル基、アリール基又は複素環基を表す」との記載があれば、「Ｒは無置換アルキル基、置換アルキル基、無置換アリール基、置換アリール基、無置換複素環基又は置換複素環基を表す」ことを意味する。
また、本発明において、好ましい態様の組み合わせは、より好ましい態様である。
【００３２】
（感熱性発色化合物、及び、赤外線感光性発色組成物）
本発明の感熱性発色組成物は、（成分Ａ）式（Ａ−１）で表される化合物、（成分Ｂ）式（Ｂ−１）で表される化合物又はアニリン化合物、及び、（成分Ｃ）バインダーポリマー、を含有することを特徴とする。
本発明の感熱性発色組成物は、熱を付与されることにより発色する組成物である。
本発明の赤外線感光性発色組成物は、（成分Ａ）式（Ａ−１）で表される化合物、（成分Ｂ）式（Ｂ−１）で表される化合物又はアニリン化合物、（成分Ｃ）バインダーポリマー、及び、（成分Ｄ）赤外線吸収剤、を含有することを特徴とする。
本発明の赤外線感光性発色組成物は、赤外線の露光により発色する組成物であり、また、熱を付与されることにより発色する組成物でもある。
また、本発明の赤外線感光性発色組成物は、平版印刷版原版の画像記録層の作製に用いることができる。
また、以下において、「本発明の発色組成物」とは、本発明の感熱性発色組成物及び本発明の赤外線感光性発色組成物の両方を表すものとする。
【００３３】
【化９】
2015171790.tif 000010
【００３４】
式中、Ｒ１〜Ｒ３はそれぞれ独立に、水素原子又は１価の有機基を表し、Ｒ１及びＲ２、又は、Ｒ２及びＲ３の組み合わせでこれらの基が連結して環を形成してもよく、Ｒ１及びＲ２、又は、Ｒ２及びＲ３の組み合わせの少なくとも一方は連結して環を形成しており、Ｒ４はアルキル基を表し、Ｒ５はそれぞれ独立に、アルキル基、ハロゲン原子、ＯＲ６、ＮＲ７Ｒ８又はＳＲ９を表し、ｎは０〜４の整数を表し、隣り合う２個のＲ５が連結して環を形成してもよく、Ｑ１は、酸素原子、ＮＲ１０、硫黄原子又はジアルキルメチレン基を表し、Ｒ６〜Ｒ１０はそれぞれ独立に、水素原子、アルキル基又はアリール基を表す。
【００３５】
本発明において、熱の付与及び／又は赤外線の露光による発色とは、熱の付与及び／又は赤外線の露光の前後において、可視光領域の吸収が変化することであり、具体的には、付与された熱及び／又は赤外線露光により生じる熱により、成分Ａと成分Ｂとが反応し、可視光領域に少なくとも吸収を有する色素を発生することである。
本発明の発色組成物は、露光後に強く着色又は吸収が長波長化し可視光領域に吸収を有するようになる組成物であることが好ましい。
【００３６】
本発明の発色組成物における発色機構は定かではないが、付与された熱及び／又は赤外線露光により生じる熱によって、下記式に示すような反応が起こり、下記式の右側に１例として示すようなスクアリリウム色素及び／又はその類似構造の色素が発生し、可視光領域に吸収を有するようになり、発色すると推定される。また、下記式では、推定機構として、水の脱離を記載しているが、実際に水として脱離するのか、水が反応又は配位した他の化合物として脱離するのかは不明である。
【００３７】
【化１０】
2015171790.tif 000011
【００３８】
式中、Ｒ１〜Ｒ５、Ｑ１及びｎは、式（Ａ−１）又は式（Ｂ−１）におけるＲ１〜Ｒ５、Ｑ１及びｎと同義であり、Ｒａ、Ｒａ１及びＲａ２はそれぞれ独立に、水素原子又は１価の置換基を表し、ｍは０〜４の整数を表す。
以下、本発明の発色組成物に使用する各成分について詳細に説明する。
【００３９】
（成分Ａ）式（Ａ−１）で表される化合物
本発明の発色組成物は、（成分Ａ）式（Ａ−１）で表される化合物を含有する。
（成分Ａ）式（Ａ−１）で表される化合物は、付与された熱及び／又は赤外線露光により生じる熱により、成分Ｂと反応する化合物である。
【００４０】
式（Ａ−１）において、Ｒ１〜Ｒ３はそれぞれ独立に、水素原子又は１価の有機基を表す。１価の有機基としては、アルキル基、アルケニル基、アリール基、アルコキシ基、アリーロキシ基、ジアルキルアミノ基、ジアリールアミノ基、アルキルアリールアミノ基、アルキルチオ基又はアリールチオ基であることが好ましい。
上記１価の有機基の炭素数は、１〜４０であることが好ましく、１〜３０であることがより好ましく、１〜１５であることが更に好ましい。
また、上記１価の有機基は、更にハロゲン原子、シアノ基及び／又は上記１価の有機基により置換されていてもよい。
Ｒ１〜Ｒ３のアルキル基、アルコキシ基、ジアルキルアミノ基、アルキルアリールアミノ基又はアルキルチオ基におけるアルキル基の炭素数は、１〜３０であることが好ましく、１〜１５であることがより好ましく、１〜１０であることが更に好ましい。
具体的には、例えば、メチル基、エチル基、プロピル基、ブチル基、ペンチル基、ヘキシル基、ヘプチル基、オクチル基、ノニル基、デシル基、ウンデシル基、ドデシル基、トリデシル基、ヘキサデシル基、オクタデシル基、エイコシル基、イソプロピル基、イソブチル基、ｓ−ブチル基、ｔ−ブチル基、イソペンチル基、ネオペンチル基、１−メチルブチル基、イソヘキシル基、２−エチルヘキシル基、２−メチルヘキシル基、シクロヘキシル基、シクロペンチル基、及び、２−ノルボルニル基が挙げられる。
これらアルキル基の中でも、メチル基、エチル基、又は、プロピル基が特に好ましい。
Ｒ１〜Ｒ３のアリール基、アリーロキシ基、ジアリールアミノ基、アルキルアリールアミノ基又はアリールチオ基におけるアリール基の炭素数は、６〜３０であることが好ましく、６〜２０であることがより好ましく、６〜１２であることが更に好ましい。
具体的には、例えば、フェニル基、ナフチル基、ｐ−トリル基、ｐ−クロロフェニル基、ｐ−フルオロフェニル基、ｐ−メトキシフェニル基、ｐ−ジメチルアミノフェニル基、ｐ−メチルチオフェニル基、及び、ｐ−フェニルチオフェニル基が挙げられる。
これらアリール基の中でも、フェニル基、ｐ−メトキシフェニル基、ｐ−ジメチルアミノフェニル基、又は、ナフチル基が好ましい。
Ｒ１〜Ｒ３のアルケニル基の炭素数は、１〜３０であることが好ましく、１〜１５であることがより好ましく、１〜１０であることが更に好ましい。
【００４１】
Ｒ１及びＲ２、又は、Ｒ２及びＲ３の組み合わせでこれらの基が連結して環を形成してもよく、Ｒ１及びＲ２、又は、Ｒ２及びＲ３の組み合わせの少なくとも一方は連結して環を形成している。
Ｒ１及びＲ２が連結して環を形成する場合、Ｒ１及びＲ２が連結して形成する環は、５又は６員環を形成することが好ましく、６員環を形成することがより好ましい。
また、Ｒ１及びＲ２が連結して形成する環は、芳香環であることが好ましく、芳香族炭化水素環であることがより好ましく、ベンゼン環であることが更に好ましい。
Ｒ２及びＲ３が連結して環を形成する場合、Ｒ２及びＲ３が連結して形成する環は、５又は６員環を形成することが好ましく、５員環を形成することがより好ましい。
また、Ｒ２及びＲ３が連結して形成する環は、複素環であることが好ましく、含窒素複素環であることがより好ましい。また、上記複素環には、芳香環が更に縮合していることが好ましく、ベンゼン環が更に縮合していることがより好ましい。また、上記複素環は、インドリン環、ベンゾイミダゾリン環、ベンゾオキサゾリン環、ベンゾチアゾリン環、又は、２，３−ジヒドロベンゾフラン環であることが更に好ましく、インドリン環、ベンゾイミダゾリン環、ベンゾオキサゾリン環、又は、ベンゾチアゾリン環であることが特に好ましく、インドリン環であることが最も好ましい。
また、これらの環には、置換基を有していてもよく、置換基としては、ハロゲン原子、ヒドロキシ基、アミノ基、メルカプト基、シアノ基及び／又は上記１価の有機基が挙げられる。
【００４２】
成分Ａは、式（Ａ−２）又は式（Ａ−３）で表される化合物であることが好ましく、式（Ａ−２）で表される化合物であることがより好ましい。
【００４３】
【化１１】
2015171790.tif 000012
【００４４】
式中、Ｒ１１はアルキル基を表し、Ｒ１２及びＲ１３はそれぞれ独立に、アルキル基、ハロゲン原子、シアノ基、ＯＲ１４、ＮＲ１５Ｒ１６又はＳＲ１７を表し、ｘは０〜４の整数を表し、ｙは０〜５の整数を表し、Ｒ１２及びＲ１３は隣り合う２個の基同士が連結して環を形成してもよく、Ｑ２は酸素原子、ＮＲ１８、硫黄原子又はジアルキルメチレン基を表し、Ｒ１４〜Ｒ１８はそれぞれ独立に、水素原子、アルキル基又はアリール基を表す。
【００４５】
Ｒ１１〜Ｒ１８がアルキル基である場合の好ましい態様は、後述する以外については、Ｒ１〜Ｒ３におけるアルキル基の好ましい態様と同様である。
Ｒ１１は、炭素数１〜４のアルキル基であることが特に好ましく、メチル基であることが最も好ましい。
Ｒ１２及びＲ１３におけるハロゲン原子としては、塩素原子又は臭素原子であることが好ましく、塩素原子であることがより好ましい。
Ｒ１４〜Ｒ１８がアリール基である場合の好ましい態様は、Ｒ１〜Ｒ３におけるアリール基の好ましい態様と同様である。
ｘは、０〜４の整数を表し、０〜３の整数であることが好ましく、０〜２の整数であることがより好ましい。
ｙは、０〜５の整数を表し、０〜３の整数であることが好ましく、０〜２の整数であることがより好ましく、０又は１であることが更に好ましい。
Ｒ１２及びＲ１３は隣り合う２個の基同士が連結して環を形成してもよく、当該場合の環は、芳香環であることが好ましく、ベンゼン環であることがより好ましい。
また、Ｒ１２及びＲ１３はそれぞれ独立に、アルキル基、塩素原子、シアノ基、ＯＲ１４又はＮＲ１５Ｒ１６であることが好ましい。
Ｒ１４〜Ｒ１７はそれぞれ独立に、アルキル基であることが好ましく、炭素数１〜４のアルキル基であることがより好ましく、メチル基であることが更に好ましい。
Ｑ２は、酸素原子、アルキルイミノ基、硫黄原子又はジアルキルメチレン基であることが好ましく、ジアルキルメチレン基であることがより好ましく、ジメチルメチレン基であることが更に好ましい。
Ｒ１８は、アルキル基であることが好ましく、炭素数１〜４のアルキル基であることがより好ましく、メチル基であることが更に好ましい。
【００４６】
以下に、式（Ａ−１）に示す化合物の好ましい具体例を挙げるが、本発明はこれに限定されるものではない。
【００４７】
【化１２】
2015171790.tif 000013
【００４８】
式（Ａ−１）で表される化合物の合成方法としては、特に制限はなく、公知の方法を用いて合成することができ、例えば、スクアリン酸と芳香環とを反応させる方法、スクアリン酸と２−メチリデンインドリン化合物とを反応させる方法、スクアリン酸と２−メチルインドレニン塩とを反応させる方法等が好適に挙げられる。
中でも、下記式（１）、（２）又は（３）のルートで必要に応じて原料を変更し合成することが好ましい。なお、下記において、Ｅｔはエチル基を表し、ｔＢｕはｔ−ブチル基を表し、ＥＷＧは電子求引性基を表し、ＥＤＧは電子供与性基を表す。
【００４９】
【化１３】
2015171790.tif 000014
【００５０】
【化１４】
2015171790.tif 000015
【００５１】
本発明の発色組成物は、成分Ａを１種単独で使用しても、２種以上併用してもよい。
本発明の発色組成物において、式（Ａ−１）で表される化合物は、任意な量で含有させることができるが、式（Ａ−１）で表される化合物の含有量は、発色組成物の全固形分中、１〜９０質量％であることが好ましく、１０〜５０質量％であることがより好ましく、１５〜４５質量％であることが更に好ましい。なお、全固形分とは、組成物や層中における溶剤等の揮発性成分を除いた成分の総量である。
【００５２】
（成分Ｂ）式（Ｂ−１）で表される化合物又はアニリン化合物
本発明の発色組成物は、（成分Ｂ）式（Ｂ−１）で表される化合物又はアニリン化合物を含有する。
また、成分Ｂとしては、式（Ｂ−１）で表される化合物であることが好ましい。
【００５３】
【化１５】
2015171790.tif 000016
【００５４】
式中、Ｒ４はアルキル基を表し、Ｒ５はそれぞれ独立に、アルキル基、ハロゲン原子、ＯＲ６、ＮＲ７Ｒ８又はＳＲ９を表し、ｎは０〜４の整数を表し、隣り合う２個のＲ５が連結して環を形成してもよく、Ｑ１は、酸素原子、ＮＲ１０、硫黄原子又はジアルキルメチレン基を表し、Ｒ６〜Ｒ１０はそれぞれ独立に、水素原子、アルキル基又はアリール基を表す。
【００５５】
Ｒ４〜Ｒ１０がアルキル基である場合の好ましい態様は、後述する以外については、Ｒ１〜Ｒ３におけるアルキル基の好ましい態様と同様である。
Ｒ４は、炭素数１〜４のアルキル基であることが特に好ましく、メチル基であることが最も好ましい。
Ｒ５がハロゲン原子である場合の好ましい態様は、後述する以外については、Ｒ１２及びＲ１３におけるハロゲン原子の好ましい態様と同様である。
ｎは、０〜４の整数を表し、０〜３の整数であることが好ましく、０〜２の整数であることがより好ましい。
Ｒ５は、隣り合う２個のＲ５同士が連結して環を形成してもよく、当該場合の環は、５又は６員環を形成することが好ましく、５員環を形成することがより好ましい。
また、隣り合う２個のＲ５同士が連結して形成する環は、芳香環であることが好ましく、ベンゼン環であることがより好ましい。
また、Ｒ５はそれぞれ独立に、アルキル基、ハロゲン原子、ＯＲ６又はＮＲ７Ｒ８であることが好ましく、ハロゲン原子、ＯＲ６又はＮＲ７Ｒ８であることがより好ましく、ハロゲン原子であることが更に好ましく、塩素原子であることが特に好ましい。
Ｒ６〜Ｒ１０がアリール基である場合の好ましい態様は、Ｒ１〜Ｒ３におけるアリール基の好ましい態様と同様である。
Ｒ６〜Ｒ９はそれぞれ独立に、アルキル基であることが好ましく、炭素数１〜４のアルキル基であることがより好ましく、メチル基であることが更に好ましい。
Ｑ１は、酸素原子、アルキルイミノ基、硫黄原子又はジアルキルメチレン基であることが好ましく、ジアルキルメチレン基であることがより好ましく、ジメチルメチレン基であることが更に好ましい。
Ｒ１０は、アルキル基であることが好ましく、炭素数１〜４のアルキル基であることがより好ましく、メチル基であることが更に好ましい。
【００５６】
式（Ｂ−１）で表される化合物としては、式（Ｂ−２）で表される化合物であることが好ましい。
【００５７】
【化１６】
2015171790.tif 000017
【００５８】
式中、Ｒ１９はアルキル基を表し、Ｒ２０はそれぞれ独立に、アルキル基、ハロゲン原子、シアノ基、ＯＲ２１、ＮＲ２２Ｒ２３又はＳＲ２４を表し、ｚは０〜４の整数を表し、隣り合う２個のＲ２０が連結して環を形成してもよく、Ｒ２１〜Ｒ２４はそれぞれ独立に、水素原子、アルキル基又はアリール基を表す。
【００５９】
Ｒ１９は、式（Ｂ−１）におけるＲ４と同義であり、好ましい態様も同様である。
Ｒ２０及びｚは、式（Ｂ−１）におけるＲ５及びｎとそれぞれ同義であり、好ましい態様もそれぞれ同様である。
【００６０】
成分Ｂとして用いることができるアニリン化合物としては、成分Ａと反応して発色することができるアニリン化合物であれば、特に制限はないが、Ｎ，Ｎ−ジ置換アニリン化合物であることが好ましく、Ｎ，Ｎ−ジアルキルアニリン化合物であることがより好ましい。また、Ｎ，Ｎ−ジアルキルアニリン化合物における窒素原子に結合するアルキル基の炭素数としては、１〜２０であることが好ましく、１〜１０であることがより好ましく、１〜４であることが更に好ましく、１又は２であることが特に好ましい。
また、アニリン化合物としては、式（Ｂ−３）で表される化合物が好ましい。
【００６１】
【化１７】
2015171790.tif 000018
【００６２】
式中、Ｒａ１及びＲａ２はそれぞれ独立に、アルキル基を表し、Ｒａ３〜Ｒａ７はそれぞれ独立に、水素原子、ハロゲン原子、アルキル基、アリール基、ヒドロキシ基又はアルコキシ基を表し、Ｒａ３、Ｒａ５及びＲａ７のうち少なくとも１つは水素原子である。
【００６３】
Ｒａ１及びＲａ２におけるアルキル基の炭素数は、１〜２０であることが好ましく、１〜１０であることがより好ましく、１〜４であることが更に好ましく、１又は２であることが特に好ましい。また、Ｒａ１及びＲａ２は、共にメチル基であることが最も好ましい。
Ｒａ３〜Ｒａ７はそれぞれ独立に、水素原子、ヒドロキシ基又はアルコキシ基であることが好ましく、水素原子又はヒドロキシ基であることがより好ましい。
また、Ｒａ５は水素原子であることが好ましい。
【００６４】
上記アニリン化合物として、具体的には、Ｎ，Ｎ−ジメチルアニリン、Ｎ，Ｎ−ジエチルアニリン、Ｎ，Ｎ−ジメチル−３−ヒドロキシアニリン、Ｎ，Ｎ−ジメチル−３−ヒドロキシアニリン、及び、Ｎ，Ｎ−ジメチル−３−メトキシアニリンが好ましく挙げられ、Ｎ，Ｎ−ジメチル−３−ヒドロキシアニリン、及び、Ｎ、Ｎ−ジメチル−３−メトキシアニリンがより好ましく例示できる。
【００６５】
以下に、成分Ｂの好ましい具体例を挙げるが、本発明はこれに限定されるものではない。
【００６６】
【化１８】
2015171790.tif 000019
【００６７】
式（Ｂ−１）で表される化合物及びアニリン化合物の合成方法としては、特に制限はなく、公知のインドリン化合物、ベンゾイミダゾリン化合物、ベンゾオキサゾリン化合物、ベンゾチアゾリン化合物、２，３−ジヒドロベンゾフラン化合物、又は、アニリン化合物の合成方法を参照して合成することができる。
【００６８】
本発明の発色組成物は、成分Ｂを１種単独で使用しても、２種以上併用してもよい。
また、成分Ｂとして、式（Ｂ−１）で表される化合物とアニリン化合物とを併用してもよい。
本発明の発色組成物において、成分Ｂは、任意な量で含有させることができるが、式（Ａ−１）で表される化合物の含有量は、発色組成物の全固形分中、１〜９０質量％であることが好ましく、１０〜５０質量％であることがより好ましく、１５〜４５質量％であることが更に好ましい。
また、本発明の発色組成物において、成分Ａの含有量が、質量比で、成分Ｂの含有量よりも多いことが好ましい。
また、本発明の発色組成物の全固形分中、成分Ａ及び成分Ｂの総含有量が、２〜９５質量％であることが好ましく、１０〜９５質量％であることがより好ましく、２０〜９５質量％であることが更に好ましく、３０〜９０質量％であることが特に好ましい。
更に、上述した成分Ａと成分Ｂとの好ましい組み合わせは、それぞれの好ましい態様の組み合わせが最も好ましい。
【００６９】
（成分Ｃ）バインダーポリマー
本発明の発色組成物は、（成分Ｃ）バインダーポリマーを含有する。
本発明に用いることができるバインダーポリマーとしては、皮膜性を有するポリマーであれば特に限定されず、感光性発色組成物や感熱性発色組成物に用いられる公知のバインダーポリマーを使用することができる。中でも、アクリル樹脂、ポリビニルアセタール樹脂、ポリウレタン樹脂が好ましく、アクリル樹脂が特に好ましい。
【００７０】
本発明の発色組成物は、バインダーポリマーを１種単独で使用しても、２種以上を併用してもよい。
バインダーポリマーは、本発明の発色組成物中に任意な量で含有させることができるが、バインダーポリマーの含有量は、本発明の発色組成物の全固形分に対して、１０〜９５質量％であることが好ましく、２０〜９０質量％であることがより好ましい。
【００７１】
（成分Ｄ）赤外線吸収剤
本発明の赤外線感光性発色組成物は、（成分Ｄ）赤外線吸収剤を含有する。
また、本発明の感熱性発色組成物は、（成分Ｄ）赤外線吸収剤を含有していてもよい。
赤外線吸収剤（「ＩＲ色素」又は「赤外線吸収色素」ともいう。）は、吸収した赤外線を熱に変換する機能を有する化合物である。また、赤外線吸収剤は、赤外線により励起して後述する重合開始剤に電子移動及び／又はエネルギー移動する機能を更に有していてもよい。
赤外線吸収剤としては、７５０〜１，４００ｎｍの波長域に極大吸収を有することが好ましい。また、赤外線吸収剤としては、染料又は顔料が好ましく用いられる。
【００７２】
染料としては、市販の染料、及び、例えば、「染料便覧」（有機合成化学協会編集、昭和４５年刊）等の文献に記載されている公知のものが利用できる。具体的には、アゾ染料、金属錯塩アゾ染料、ピラゾロンアゾ染料、ナフトキノン染料、アントラキノン染料、フタロシアニン染料、カルボニウム染料、キノンイミン染料、メチン染料、シアニン染料、スクアリリウム色素、ピリリウム塩、金属チオレート錯体等の染料が挙げられる。
これらの染料のうち好ましいものとしては、シアニン色素、スクアリリウム色素、ピリリウム塩が挙げられる。中でも、シアニン色素が好ましく、インドレニンシアニン色素が特に好ましい。
【００７３】
シアニン色素の具体例としては、特開２００１−１３３９６９号公報の段落００１７〜００１９に記載の化合物、特開２００２−０２３３６０号公報の段落００１６〜００２１、特開２００２−０４０６３８号公報の段落００１２〜００３７に記載の化合物、好ましくは特開２００２−２７８０５７号公報の段落００３４〜００４１、特開２００８−１９５０１８公報の段落００８０〜００８６に記載の化合物、最も好ましくは特開２００７−９０８５０号公報の段落００３５〜００４３に記載の化合物が挙げられる。
また、特開平５−５００５号公報の段落０００８〜０００９、特開２００１−２２２１０１号公報の段落００２２〜００２５に記載の化合物も好ましく使用することができる。
顔料としては、特開２００８−１９５０１８号公報の段落００７２〜００７６に記載の化合物が好ましい。
【００７４】
また、これらの（成分Ｄ）赤外線吸収剤は、１種のみを用いてもよいし、２種以上を併用してもよく、赤外線吸収剤として顔料と染料とを併用してもよい。
本発明の発色組成物において、赤外線吸収剤は、任意な量で含有させることができるが、赤外線吸収剤の含有量は、発色組成物の全固形分１００質量部に対し、０．０５〜３０質量％であることが好ましく、０．１〜２０質量％であることがより好ましく、０．２〜１０質量％であることが更に好ましい。
【００７５】
（成分Ｅ）重合開始剤
本発明の発色組成物は、（成分Ｅ）重合開始剤を含有してもよい。
本発明の発色組成物に用いられる重合開始剤は、光、熱あるいはその両方のエネルギーによりラジカルやカチオン等の重合開始種を発生する化合物であって、公知の熱重合開始剤、結合解離エネルギーの小さな結合を有する化合物、光重合開始剤などを適宜選択して用いることができる。
重合開始剤としては、ラジカル重合開始剤が好ましく、オニウム塩がより好ましい。
また、重合開始剤としては、赤外線感光性重合開始剤であることが好ましい。
重合開始剤は、１種単独で用いてもよく、２種以上を併用してもよい。
ラジカル重合開始剤としては、例えば、（ａ）有機ハロゲン化物、（ｂ）カルボニル化合物、（ｃ）アゾ化合物、（ｄ）有機過酸化物、（ｅ）メタロセン化合物、（ｆ）アジド化合物、（ｇ）ヘキサアリールビイミダゾール化合物、（ｈ）有機ホウ酸塩化合物、（ｉ）ジスルホン化合物、（ｊ）オキシムエステル化合物、（ｋ）オニウム塩化合物が挙げられる。
【００７６】
（ａ）有機ハロゲン化物としては、例えば、特開２００８−１９５０１８号公報の段落００２２〜００２３に記載の化合物が好ましい。
（ｂ）カルボニル化合物としては、例えば、特開２００８−１９５０１８号公報の段落００２４に記載の化合物が好ましい。
（ｃ）アゾ化合物としては、例えば、特開平８−１０８６２１号公報に記載のアゾ化合物等を使用することができる。
（ｄ）有機過酸化物としては、例えば、特開２００８−１９５０１８号公報の段落００２５に記載の化合物が好ましい。
（ｅ）メタロセン化合物としては、例えば、特開２００８−１９５０１８号公報の段落００２６に記載の化合物が好ましい。
（ｆ）アジド化合物としては、例えば、２，６−ビス（４−アジドベンジリデン）−４−メチルシクロヘキサノン等の化合物を挙げることができる。
（ｇ）ヘキサアリールビイミダゾール化合物としては、例えば、特開２００８−１９５０１８号公報の段落００２７に記載の化合物が好ましい。
（ｈ）有機ホウ酸塩化合物としては、例えば、特開２００８−１９５０１８号公報の段落００２８に記載の化合物が好ましい。
（ｉ）ジスルホン化合物としては、例えば、特開昭６１−１６６５４４号、特開２００２−３２８４６５号の各公報に記載の化合物が挙げられる。
（ｊ）オキシムエステル化合物としては、例えば、特開２００８−１９５０１８号公報の段落００２８〜００３０に記載の化合物が好ましい。
【００７７】
上記重合開始剤の中でもより好ましいものとして、硬化性の観点から、オキシムエステル及びオニウム塩が挙げられ、ヨードニウム塩、スルホニウム塩及びアジニウム塩が更に好ましく挙げられる。また、平版印刷版原版に用いる場合は、ヨードニウム塩、スルホニウム塩が特に好ましい。これら化合物の具体例を以下に示すが、本発明はこれに限定されるものではない。
【００７８】
ヨードニウム塩の例としては、ジフェニルヨードニウム塩が好ましく、特に電子供与性基、例えば、アルキル基又はアルコキシル基で置換されたジフェニルヨードニウム塩が好ましく、また、非対称のジフェニルヨードニウム塩が好ましい。具体例としては、ジフェニルヨードニウム＝ヘキサフルオロホスファート、４−メトキシフェニル−４−（２−メチルプロピル）フェニルヨードニウム＝ヘキサフルオロホスファート、４−（２−メチルプロピル）フェニル−ｐ−トリルヨードニウム＝ヘキサフルオロホスファート、４−ヘキシルオキシフェニル−２，４，６−トリメトキシフェニルヨードニウム＝ヘキサフルオロホスファート、４−ヘキシルオキシフェニル−２，４−ジエトキシフェニルヨードニウム＝テトラフルオロボラート、４−オクチルオキシフェニル−２，４，６−トリメトキシフェニルヨードニウム＝１−ペルフルオロブタンスルホナート、４−オクチルオキシフェニル−２，４，６−トリメトキシフェニルヨードニウム＝ヘキサフルオロホスファート、ビス（４−ｔ−ブチルフェニル）ヨードニウム＝ヘキサフルオロホスファートが挙げられる。
【００７９】
スルホニウム塩の例としては、トリアリールスルホニウム塩が好ましく、特に電子求引性基、例えば、芳香環上の基の少なくとも一部がハロゲン原子で置換されたトリアリールスルホニウム塩が好ましく、芳香環上のハロゲン原子の総置換数が４以上であるトリアリールスルホニウム塩が更に好ましい。具体例としては、トリフェニルスルホニウム＝ヘキサフルオロホスファート、トリフェニルスルホニウム＝ベンゾイルホルマート、ビス（４−クロロフェニル）フェニルスルホニウム＝ベンゾイルホルマート、ビス（４−クロロフェニル）−４−メチルフェニルスルホニウム＝テトラフルオロボラート、トリス（４−クロロフェニル）スルホニウム＝３，５−ビス（メトキシカルボニル）ベンゼンスルホナート、トリス（４−クロロフェニル）スルホニウム＝ヘキサフルオロホスファート、トリス（２，４−ジクロロフェニル）スルホニウム＝ヘキサフルオロホスファートが挙げられる。
【００８０】
重合開始剤の含有量は、発色組成物の全固形分に対して、好ましくは０．１〜５０質量％、より好ましくは０．５〜３０質量％、特に好ましくは０．８〜２０質量％である。
【００８１】
（成分Ｆ）重合性化合物
本発明の発色組成物は、（成分Ｆ）重合性化合物を含有してもよい。重合性化合物を含有する本発明の発色組成物は、熱の付与及び／又は赤外線露光による発色性に加えて重合硬化機能を有する発色性硬化性組成物である。
また、本発明の発色組成物は、（成分Ｅ）重合開始剤及び（成分Ｆ）重合性化合物を含有する硬化性組成物として好適に用いることができ、赤外線硬化性かつ赤外線感光性発色組成物としてより好適に用いることができる。
本発明の発色組成物に用いられる（成分Ｆ）重合性化合物は、例えば、ラジカル重合性化合物であっても、カチオン重合性化合物であってもよいが、少なくとも１個のエチレン性不飽和結合を有する付加重合性化合物（エチレン性不飽和化合物）であることが好ましい。エチレン性不飽和化合物としては、末端エチレン性不飽和結合を少なくとも１個有する化合物であることが好ましく、末端エチレン性不飽和結合を２個以上有する化合物であることがより好ましい。重合性化合物は、例えばモノマー、プレポリマー、すなわち２量体、３量体若しくはオリゴマー、又は、それらの混合物などの化学的形態をもつ。
【００８２】
モノマーの例としては、不飽和カルボン酸（例えば、アクリル酸、メタクリル酸、イタコン酸、クロトン酸、イソクロトン酸、マレイン酸など）や、そのエステル類、アミド類が挙げられ、好ましくは、不飽和カルボン酸と多価アルコール化合物とのエステル類、不飽和カルボン酸と多価アミン化合物とのアミド類が用いられる。また、ヒドロキシ基、アミノ基、メルカプト基等の求核性置換基を有する不飽和カルボン酸エステル類あるいはアミド類と単官能もしくは多官能イソシアネート類あるいはエポキシ類との付加反応物、及び単官能もしくは多官能のカルボン酸との脱水縮合反応物等も好適に使用される。また、イソシアネート基、エポキシ基等の親電子性置換基を有する不飽和カルボン酸エステル類あるいはアミド類と単官能又は多官能のアルコール類、アミン類、チオール類との付加反応物、更にハロゲン原子、トシルオキシ基等の脱離性置換基を有する不飽和カルボン酸エステル類あるいはアミド類と単官能又は多官能のアルコール類、アミン類、チオール類との置換反応物も好適である。また、別の例として、上記の不飽和カルボン酸を、不飽和ホスホン酸、スチレン、ビニルエーテル等に置き換えた化合物群を使用することも可能である。これらは、特表２００６−５０８３８０号公報、特開２００２−２８７３４４号公報、特開２００８−２５６８５０号公報、特開２００１−３４２２２２号公報、特開平９−１７９２９６号公報、特開平９−１７９２９７号公報、特開平９−１７９２９８号公報、特開２００４−２９４９３５号公報、特開２００６−２４３４９３号公報、特開２００２−２７５１２９号公報、特開２００３−６４１３０号公報、特開２００３−２８０１８７号公報、特開平１０−３３３３２１号公報等に記載されている。
【００８３】
多価アルコール化合物と不飽和カルボン酸とのエステルのモノマーの具体例としては、アクリル酸エステルとして、エチレングリコールジアクリレート、１，３−ブタンジオールジアクリレート、テトラメチレングリコールジアクリレート、プロピレングリコールジアクリレート、トリメチロールプロパントリアクリレート、ヘキサンジオールジアクリレート、テトラエチレングリコールジアクリレート、ペンタエリスリトールテトラアクリレート、ソルビトールトリアクリレート、イソシアヌール酸エチレンオキシド（ＥＯ）変性トリアクリレート、ポリエステルアクリレートオリゴマー等がある。メタクリル酸エステルとして、テトラメチレングリコールジメタクリレート、ネオペンチルグリコールジメタクリレート、トリメチロールプロパントリメタクリレート、エチレングリコールジメタクリレート、ペンタエリスリトールトリメタクリレート、ビス〔ｐ−（３−メタクリルオキシ−２−ヒドロキシプロポキシ）フェニル〕ジメチルメタン、ビス〔ｐ−（メタクリルオキシエトキシ）フェニル〕ジメチルメタン等がある。また、多価アミン化合物と不飽和カルボン酸とのアミドのモノマーの具体例としては、メチレンビス−アクリルアミド、メチレンビスメタクリルアミド、１，６−ヘキサメチレンビスアクリルアミド、１，６−ヘキサメチレンビスメタクリルアミド、ジエチレントリアミントリスアクリルアミド、キシリレンビスアクリルアミド、キシリレンビスメタクリルアミド等がある。
【００８４】
また、イソシアネートとヒドロキシ基の付加反応を用いて製造されるウレタン系付加重合性化合物も好適であり、その具体例としては、例えば、特公昭４８−４１７０８号公報に記載されている１分子に２個以上のイソシアネート基を有するポリイソシアネート化合物に、下記式（Ｍ）で表されるヒドロキシ基を含有するビニルモノマーを付加させた１分子中に２個以上の重合性ビニル基を含有するビニルウレタン化合物等が挙げられる。
ＣＨ２＝Ｃ（ＲＭ４）ＣＯＯＣＨ２ＣＨ（ＲＭ５）ＯＨ        （Ｍ）
式（Ｍ）中、ＲＭ４及びＲＭ５はそれぞれ独立に、水素原子又はメチル基を表す。
【００８５】
また、特開昭５１−３７１９３号公報、特公平２−３２２９３号公報、特公平２−１６７６５号公報、特開２００３−３４４９９７号公報、特開２００６−６５２１０号公報に記載のウレタンアクリレート類、特公昭５８−４９８６０号公報、特公昭５６−１７６５４号公報、特公昭６２−３９４１７号公報、特公昭６２−３９４１８号公報、特開２０００−２５０２１１号公報、特開２００７−９４１３８号公報に記載のエチレンオキサイド系骨格を有するウレタン化合物類、米国特許第７１５３６３２号明細書、特表平８−５０５９５８号公報、特開２００７−２９３２２１号公報、特開２００７−２９３２２３号公報に記載の親水基を有するウレタン化合物類も好適である。
【００８６】
重合性化合物の構造、単独使用か併用か、添加量等の使用方法の詳細は、最終的な赤外線感光性発色組成物又は平版印刷版原版の用途等を考慮して任意に設定できる。
重合性化合物の含有量は、発色組成物の全固形分に対して、好ましくは５〜７５質量％、より好ましくは１０〜７０質量％、特に好ましくは１５〜６０質量％である。
【００８７】
本発明の発色組成物は、目的に応じて上記以外の添加物を含有することができる。発色組成物を適当な溶剤に溶解又は分散した液を支持体などに塗布、乾燥して、発色組成物膜を形成して、感熱性発色材料や赤外線感光性発色材料等に用いることができる。
感熱性発色材料は、ファクシミリ、コンピューターの端末プリンタ、自動券売機、計測用レコーダー、スーパーマーケットやコンビニのレジなどで、チケットやレシートなどの感熱記録媒体として広範囲に利用可能である。また、赤外線感光性発色組成物は、印刷版の焼き出し画像用に用いることも可能である。
【００８８】
本発明において、発色組成物は、塗工する際には種々の溶剤に各成分を溶解又は分散して使用してもよい。
溶剤としては、公知の溶剤を用いることができる。具体的には例えば、アセトン、メチルエチルケトン（２−ブタノン）、シクロヘキサン、酢酸エチル、エチレンジクロライド、テトラヒドロフラン、トルエン、エチレングリコールモノメチルエーテル、エチレングリコールモノエチルエーテル、エチレングリコールジメチルエーテル、プロピレングリコールモノメチルエーテル、プロピレングリコールモノエチルエーテル、アセチルアセトン、シクロヘキサノン、ジアセトンアルコール、エチレングリコールモノメーチルエーテルアセテート、エチレングリコールエチルエーテルアセテート、エチレングリコールモノイソプロピルエーテル、エチレングリコールモノブチルエーテルアセテート、１−メトキシ−２−プロパノール、３−メトキシ−１−プロパノール、メトキシメトキシエタノール、ジエチレングリコールモノメチルエーテル、ジエチレングリコールモノエチルエーテル、ジエチレングリコールジメチルエーテル、ジエチレングリコールジエチルエーテル、プロピレングリコールモノメチルエーテルアセテート、プロピレングリコールモノエチルエーテルアセテート、３−メトキシプロピルアセテート、Ｎ，Ｎ−ジメチルホルムアミド、ジメチルスルホキシド、γ−ブチロラクトン、乳酸メチル、乳酸エチル等が挙げられる。これらの溶剤は、１種単独、又は、２種以上を混合して使用することができる。なお、塗布液中の固形分濃度は、１〜５０質量％であることが好ましい。なお、固形分濃度とは、溶剤を除いた全成分の濃度である。
【００８９】
また、本発明の赤外線感光性発色組成物は、平版印刷版原版の画像記録層に好適に用いることができる。
上記画像記録層に用いる場合、本発明の赤外線感光性発色組成物は、（成分Ｅ）重合開始剤、及び、（成分Ｆ）重合性化合物を含むことが更に好ましい。
また、上記画像記録層に用いる場合、本発明の赤外線感光性発色組成物は、画像記録層に用いられる公知の添加剤を含有していてもよい。
上記平版印刷版原版の他の構成としては、所望に応じ、公知の構成を用いることができる。例えば、支持体と画像記録層との間に下塗り層を、また、画像記録層の上に保護層を設けることができる。
また、上記平版印刷版原版は、印刷機上で現像処理を行うことができる機上現像型平版印刷版原版として好適に用いることができる。
また、平版印刷版原版の構成要素としては、例えば、特開２０１３−１９９０８９号公報、特開２００８−２８４８１７号公報、特開２００６−０９１４７９号公報、米国特許公開第２００８／０３１１５２０号明細書、及び、特開２００８−１９５０１８号公報の等を参照することができる。
【００９０】
（発色物形成方法、及び、画像形成方法）
本発明の発色物形成方法の第１の実施態様は、本発明の感熱性発色組成物を準備する組成物準備工程、及び、上記感熱性発色組成物に熱を付与し発色させる加熱工程、を含む。
本発明の発色物形成方法の第２の実施態様は、本発明の赤外線感光性発色組成物を準備する組成物準備工程、及び、上記赤外線感光性発色組成物を赤外線により露光し露光部を発色させる露光工程、を含む。
本発明の発色物形成方法により形成された発色物は、高濃度で発色しており、かつ経時による退色が少ない発色物であるため、赤外線露光検出部材や熱履歴検出部材等に好適に用いることができる。
また、本発明の発色物形成方法において、熱の付与又は赤外線露光を画像様に行った場合、画像形成方法として好適である。
すなわち、本発明の画像形成方法の第１の実施態様は、本発明の感熱性発色組成物を準備する組成物準備工程、及び、上記感熱性発色組成物に熱を画像様に付与し発色させる加熱工程、を含む。また、本発明の画像形成方法の第２の実施態様は、本発明の赤外線感光性発色組成物を準備する組成物準備工程、及び、上記赤外線感光性発色組成物を赤外線により画像様露光し露光部を発色させる露光工程、を含む。
【００９１】
上記組成物準備工程としては、特に制限はなく、本発明の発色組成物を調製してもよいし、調製済みの本発明の発色組成物を用意するだけでもよい。
本発明の発色物形成方法における上記加熱工程、及び、本発明の画像形成方法における上記加熱工程における加熱温度としては、発色が生じる温度であれば、特に制限はないが、８０℃〜２５０℃であることが好ましく、１００℃〜２２０℃であることがより好ましく、１２０℃〜２００℃であることが更に好ましい。
また、上記加熱工程における加熱時間としては、発色が生じる時間であれば、特に制限はないが、６０分以下であることが好ましく、１０分以下であることがより好ましく、５分以下であることが更に好ましく、０．０１秒〜１分であることが特に好ましい。
上記加熱工程に用いられる加熱手段としては、特に制限はなく、公知の加熱手段を用いることができるが、例えば、ヒーター、オーブン、ホットプレート、赤外線ランプ、赤外線レーザー等が挙げられる。
【００９２】
本発明の発色物形成方法における上記露光工程、及び、本発明の画像形成方法における上記露光工程に用いることができる赤外線照射手段としては、特に制限はないが、赤外線を放射する固体レーザー及び半導体レーザーが好適である。赤外線光源の波長は、７５０〜１，４００ｎｍが好ましく用いられる。露光機構は内面ドラム方式、外面ドラム方式、フラットベッド方式等の何れでもよい。
本発明の発色物形成方法における上記加熱工程においては、全面加熱を行ってもよいし、所望の部分のみ加熱を行ってもよい。
また、本発明の発色物形成方法における上記露光工程においては、全面露光を行ってもよいし、所望の部分のみ露光を行ってもよい。
また、上記加熱工程における感熱性発色組成物、又は、上記露光工程における赤外線感光性発色組成物の形状は、特に制限はなく、所望の形状であればよいが、上記画像形成方法においては膜状であることが好ましい。
更に、本発明の発色物形成方法、及び、本発明の画像形成方法は、上記工程以外に、その他公知の工程を含んでいてもよい。
【実施例】
【００９３】
以下、実施例によって本発明を説明するが本発明はこれらに限定されるものではない。なお、本実施例において、「部」、「％」とは、特に断りのない限り、「質量部」、「質量％」を意味する。なお、実施例で使用したＷ−Ａ１、Ｗ−Ａ４、Ｗ−Ａ８、−Ａ９、Ｗ−Ａ１２、Ｗ−Ｂ２、Ｗ−Ｂ４、Ｗ−Ｂ７及びＷ−Ｂ９は、上述したＷ−Ａ１、Ｗ−Ａ４、Ｗ−Ａ８、Ｗ−Ａ９、Ｗ−Ａ１２、Ｗ−Ｂ２、Ｗ−Ｂ４、Ｗ−Ｂ７及びＷ−Ｂ９とそれぞれ同じ化合物である。
【００９４】
以下に、Ｗ−Ａ１及びＷ−Ａ８の合成方法を示す。
【００９５】
（Ｗ−Ａ１の合成）
下記式中、Ｅｔはエチル基を表す。
【００９６】
【化１９】
2015171790.tif 000020
【００９７】
＜Ｈ−３の合成＞
Ｈ−１（１６．０ｇ、９４．０ｍｍｏｌ）、Ｈ−２（３２．５ｇ、９４．０ｍｍｏｌ）、及び、トリエチルアミン（１４．１ｇ、１３９ｍｍｏｌ）の混合物をエタノール（２４０ｍＬ）で、２４時間室温（２５℃、以下同様）下で反応させた。生じた沈殿をろ過し、エタノール（１００ｍＬ×２）で固体を洗浄し、Ｈ−３（２４．４ｇ、７８，４ｍｍｏｌ）を得た。
【００９８】
＜Ｗ−Ａ１の合成＞
Ｈ−３（１５ｇ、４８．２ｍｍｏｌ）のエタノール（２４０ｍＬ）溶液に対して、４０質量％の水酸化ナトリウム水溶液（４．８ｇ、４８．２ｍｍｏｌ）を添加し、７０℃で３分間撹拌した後、希塩酸で反応混合液を中和し、酢酸エチルを１，０００ｍＬ、水５００ｍＬ添加した。有機層を水及び飽和食塩水で洗浄後、硫酸マグネシウムで乾燥し、溶媒留去することでＷ−Ａ１（１２．３ｇ、４５．６ｍｍｏｌ）を得た。
【００９９】
（Ｗ−Ａ８の合成）
下記式中、Ｍｅはメチル基を表す。
【０１００】
【化２０】
2015171790.tif 000021
【０１０１】
＜Ｈ−５の合成＞
Ｈ−４（５０．０ｇ、４３８ｍｍｏｌ）、塩化チオニル（１３２ｇ、１．０１ｍｏｌ）の混合物をクロロホルム（２５０ｍＬ）中で、７時間還流下で反応させた。溶媒を約９割留去した後、ヘキサン（１００ｍＬ）添加し生じた沈殿をろ過し、Ｈ−５（３５．０ｇ、２３４ｍｍｏｌ）を得た。
【０１０２】
＜Ｈ−６の合成＞
Ｈ−５（３．００ｇ、１９．８ｍｍｏｌ）、アニソール（２．１６ｇ、２０．０ｍｍｏｌ）のクロロホルム（２０ｍＬ）溶液に対して、塩化アルミニウム（２．１５ｇ、１６．１ｍｍｏｌ）を内温が１０℃以下に保ちながら添加し、室温下で１時間撹拌した。反応混合溶液を氷（１００ｇ）中に添加したのち、有機層を水で洗浄したのち、硫酸マグネシウムで乾燥し、溶媒留去で得られるオイルをジエチルエーテルで洗浄することでＨ−６（２．８０ｇ、１２．７ｍｍｏｌ）を得た。
【０１０３】
＜Ｗ−Ａ８の合成＞
Ｈ−６（１．００ｇ、４．４９ｍｍｏｌ）、１Ｎ塩酸（１０ｍＬ）の混合系を１００℃で１時間撹拌した。生じた沈殿をろ過することでＷ−Ａ８（０．４１２ｇ、２．０２ｍｍｏｌ）を得た。
【０１０４】
（実施例１〜７：感熱性発色組成物）
Ｉ−１．感熱性発色組成物膜Ａ−１〜Ａ−７の作製
下記の感熱性発色組成物（１）を調製し、下記の方法により作製したアルミニウム支持体Ａ上に乾燥塗布量が１．０ｇ／ｍ２になるようにバー塗布した後、３０℃１２０秒でオーブン乾燥して、感熱性発色組成物膜Ａ−１〜Ａ−７（実施例１〜７用）を作製した。
【０１０５】
＜感熱性発色組成物（１）＞
・ポリメチルメタクリレート（Ｍｗ．１２，０００）：０．２００部
・成分Ａ（表１中に記載の化合物）：０．０８０部
・成分Ｂ（表１中に記載の化合物）：０．０５７部
・フッ素系界面活性剤（下記構造）：０．００４部
・２−ブタノン：１１．００部
【０１０６】
上記フッ素系界面活性剤の構造は、以下に示す通りである。なお、下記における括弧［］の右下の３０及び７０の数値は、モル比を表す。
【０１０７】
【化２１】
2015171790.tif 000022
【０１０８】
＜アルミニウム支持体Ａの作製＞
厚み０．３ｍｍのアルミニウム板（材質ＪＩＳ  Ａ  １０５０）の表面の圧延油を除去するため、１０質量％アルミン酸ソーダ水溶液を用いて５０℃で３０秒間、脱脂処理を施した後、毛径０．３ｍｍの束植ナイロンブラシ３本とメジアン径２５μｍのパミス−水懸濁液（比重１．１ｇ／ｃｍ３）とを用いアルミニウム表面を砂目立てして、水でよく洗浄した。この板を４５℃の２５質量％水酸化ナトリウム水溶液に９秒間浸漬してエッチングを行い、水洗後、更に６０℃で２０質量％硝酸に２０秒間浸漬し、水洗した。この時の砂目立て表面のエッチング量は約３ｇ／ｍ２であった。
【０１０９】
次に、６０Ｈｚの交流電圧を用いて連続的に電気化学的な粗面化処理を行った。このときの電解液は、硝酸１質量％水溶液（アルミニウムイオンを０．５質量％含む。）、液温５０℃であった。交流電源波形は、電流値がゼロからピークに達するまでの時間ＴＰが０．８ｍｓｅｃ、ｄｕｔｙ比１：１、台形の矩形波交流を用いて、カーボン電極を対極として電気化学的な粗面化処理を行った。補助アノードにはフェライトを用いた。電流密度は電流のピーク値で３０Ａ／ｄｍ２、補助陽極には電源から流れる電流の５％を分流させた。硝酸電解における電気量はアルミニウム板が陽極時の電気量１７５Ｃ／ｄｍ２であった。その後、スプレーによる水洗を行った。
【０１１０】
続いて、塩酸０．５質量％水溶液（アルミニウムイオンを０．５質量％含む。）、液温５０℃の電解液にて、アルミニウム板が陽極時の電気量５０Ｃ／ｄｍ２の条件で、硝酸電解と同様の方法で電気化学的な粗面化処理を行い、その後、スプレーによる水洗を行った。次に、この板に１５質量％硫酸（アルミニウムイオンを０．５質量％含む。）を電解液として電流密度１５Ａ／ｄｍ２で２．５ｇ／ｍ２の直流陽極酸化皮膜を設けた後、水洗、乾燥してアルミニウム支持体Ａを作製した。
その後、非画像部の親水性を確保するため、支持体Ａに２．５質量％３号ケイ酸ソーダ水溶液を用いて６０℃で１０秒間、シリケート処理を施し、その後、水洗して支持体Ｂを得た。Ｓｉの付着量は１０ｍｇ／ｍ２であった。この基板の中心線平均粗さ（Ｒａ）を直径２μｍの針を用いて測定したところ、０．５１μｍであった。
【０１１１】
（比較例１）
Ｉ−２．感熱性発色組成物膜Ａ’−１の作製
下記の感熱性発色組成物（２）を調製し、アルミニウム支持体Ａ上に乾燥塗布量が１．０ｇ／ｍ２になるようにバー塗布した後、３０℃１２０秒でオーブン乾燥して、感熱性発色組成物膜Ａ’−１（比較例１用）を作製した。
【０１１２】
＜感熱性発色組成物（２）＞
・ポリメチルメタクリレート（Ｍｗ．１２，０００）：０．２００部
・比較化合物（下記構造）：０．０５０部
・フッ素系界面活性剤（上記構造）：０．００４部
・２−ブタノン：１１．００部
【０１１３】
上記比較化合物の構造は、以下に示す通りである。
【０１１４】
【化２２】
2015171790.tif 000023
【０１１５】
（比較例２及び３）
Ｉ−３．感熱性発色組成物膜Ａ’−２及びＡ’−３の作製
上記感熱性発色組成物（１）の調製において、成分Ａ又は成分Ｂを使用しなかった以外は同様に感熱性発色組成物を調製し、アルミニウム支持体Ａ上に乾燥塗布量が１．０ｇ／ｍ２になるようにバー塗布した後、３０℃１２０秒でオーブン乾燥して、感熱性発色組成物膜Ａ’−２及びＡ’−３（比較例２及び３用）をそれぞれ作製した。
【０１１６】
＜評価＞
Ｉ−４．感熱性発色組成物の発色性の評価
作製した感熱性発色組成物膜を、アズワン社製ホットプレートＴＨ−９００上で１６０℃３０秒加熱し、発色性の評価は、加熱前と、加熱直後と、加熱後そのまま暗所、室温（２５℃）の条件で２４時間経過後との発色を測定した。発色は、Ｌ＊ａ＊ｂ＊表色系のＬ値（明度）を用い、加熱後の各Ｌ値と加熱前のＬ値との差ΔＬで表記した。ΔＬの値が大きい程、発色性が優れることを意味する。測定は、コニカミノルタ（株）製分光測色計ＣＭ２６００ｄとオペレーションソフトＣＭ−Ｓ１００Ｗを用い、ＳＣＥ（正反射光除去）方式で行った。
評価結果を表１に示す。
【０１１７】
【表１】
2015171790.tif 000024
【０１１８】
表１の結果から、本発明の感熱性発色組成物は、加熱後の発色性が良好であり、かつ２４時間後の退色が無く、優れた熱発色性を有することが分かる。また、比較例２及び３より、成分Ａ単独、又は、成分Ｂ単独では発色しないことが明らかとなった。
【０１１９】
（実施例８〜１４：赤外線感光性発色組成物）
ＩＩ−１．赤外線感光性発色組成物膜Ｂ−１〜Ｂ−７の作製
下記の赤外線感光性発色組成物（１）を調製し、上記アルミニウム支持体Ａ上に乾燥塗布量が１．０ｇ／ｍ２になるようにバー塗布した後、３０℃１２０秒でオーブン乾燥して、赤外線感光性発色組成物膜Ｂ−１〜Ｂ−７（実施例８〜１４用）を作製した。
【０１２０】
＜赤外線感光性発色組成物（１）＞
・ポリメチルメタクリレート（Ｍｗ．１２，０００）：０．０１５部
・成分Ａ（表２中に記載の化合物）：０．０８０部
・成分Ｂ（表２中に記載の化合物）：０．０５７部
・赤外線吸収剤（下記構造）：０．０１４部
・フッ素系界面活性剤（上記構造）：０．００４部
・２−ブタノン：５．１０部
【０１２１】
上記赤外線吸収剤の構造は、以下に示す通りである。
【０１２２】
【化２３】
2015171790.tif 000025
【０１２３】
（比較例４）
ＩＩ−２．赤外線感光性発色組成物膜Ｂ’−１の作製
下記の赤外線感光性発色組成物（２）を調製し、上記アルミニウム支持体Ａ上に乾燥塗布量が１．０ｇ／ｍ２になるようにバー塗布した後、３０℃１２０秒でオーブン乾燥して、赤外線感光性発色組成物膜Ｂ’−１（比較例４用）を作製した。
【０１２４】
＜赤外線感光性発色組成物（２）＞
・ポリメチルメタクリレート（Ｍｗ．１２，０００）：０．２００部
・比較化合物（上記構造）：０．０５０部
・赤外線吸収剤（上記構造）：０．０１４部
・フッ素系界面活性剤（上記構造）：０．００４部
・２−ブタノン：１１．００部
【０１２５】
（比較例５及び６）
ＩＩ−３．赤外線感光性発色組成物膜Ｂ’−２及びＢ’−３の作製
上記赤外線感光性発色組成物（１）の調製において、成分Ａ又は成分Ｂを使用しなかった以外は同様に赤外線感光性発色組成物を調製し、アルミニウム支持体Ａ上に乾燥塗布量が１．０ｇ／ｍ２になるようにバー塗布した後、３０℃１２０秒でオーブン乾燥して、赤外線感光性発色組成物膜Ｂ’−２及びＢ’−３（比較例５及び６用）をそれぞれ作製した。
【０１２６】
＜評価＞
ＩＩ−４．赤外線感光性発色組成物の発色性の評価
作製した赤外線感光性発色組成物膜を、ＦＵＪＩＦＩＬＭ  Ｅｌｅｃｔｒｏｎｉｃ  Ｉｍａｇｉｎｇ社製Ｖｉｏｌｅｔ半導体レーザーＶｘ９６００（ＩｎＧａＮ系半導体レーザー４０５ｎｍ±１０ｎｍ）にて、解像度２，４８３ｄｐｉ、露光パターンは５０％のスクエアドットを使用し、出力を変化させて露光した。なお、露光は２５℃、５０％ＲＨの条件下で行った。
発色性の評価は、露光直後と、露光後そのまま暗所、室温（２５℃）の条件で２４時間経過後との発色を測定した。発色は、Ｌ＊ａ＊ｂ＊表色系のＬ値（明度）を用い、露光部のＬ値と未露光部のＬ値との差ΔＬで表記した。ΔＬの値が大きい程、発色性が優れることを意味する。測定は、コニカミノルタ（株）製分光測色計ＣＭ２６００ｄとオペレーションソフトＣＭ−Ｓ１００Ｗを用い、ＳＣＥ（正反射光除去）方式で行った。
評価結果を表２に示す。
【０１２７】
【表２】
2015171790.tif 000026
【０１２８】
表２の結果から、本発明の赤外線感光性発色組成物は、赤外線露光後の発色性が良好であり、かつ２４時間後の退色が無く、赤外線露光による優れた発色性を有することが分かる。また、比較例５及び６より、成分Ａ単独、又は、成分Ｂ単独では発色しないことが明らかとなった。